(57)【要約】【課題】透明性に優れ、特に高いガスバリアを有し、かつ耐熱変色性に優れた硬化物を与える透明な付加硬化型シリコーン樹脂組成物を提供する。【解決手段】（Ａ）アルケニル基、及びケイ素原子結合Ｆｎ（Ｃ６Ｈ５−ｎ）基を有する直鎖状であるオルガノポリシロキサン、（Ｂ）アルケニル基、及びケイ素原子結合Ｆｎ（Ｃ６Ｈ５−ｎ）基を有する分岐状であるオルガノポリシロキサン、（Ｃ）ケイ素原子結合水素原子を有する有機ケイ素化合物：前記（Ａ）、前記（Ｂ）成分の合計脂肪族不飽和基と（Ｃ）成分のＳｉＨ基とのモル比が０．２≦ＳｉＨ基／脂肪族不飽和基≦５．０となる量、（Ｄ）白金族金属系触媒、を含有するものである付加硬化型シリコーン樹脂組成物。【選択図】  なし【特許請求の範囲】
【請求項１】
（Ａ）一分子中に少なくとも２つ以上のアルケニル基、及び１個以上のケイ素原子結合Ｆｎ（Ｃ６Ｈ５−ｎ）基を有する直鎖状であるオルガノポリシロキサン０〜１００質量部（ただし、ｎは１以上の整数である。）、
（Ｂ）一分子中に少なくとも２つ以上のアルケニル基、及び１個以上のケイ素原子結合Ｆｎ（Ｃ６Ｈ５−ｎ）基を有する分岐状であるオルガノポリシロキサン０〜１００質量部（ただし、ｎは１以上の整数である。）、
（但し、前記（Ａ）成分及び前記（Ｂ）成分の合計は１００質量部である。）
（Ｃ）一分子中にケイ素原子結合水素原子を２個以上有する有機ケイ素化合物：前記（Ａ）、前記（Ｂ）成分の合計脂肪族不飽和基と（Ｃ）成分のＳｉＨ基とのモル比が０．２≦ＳｉＨ基／脂肪族不飽和基≦５．０となる量、
（Ｄ）白金族金属系触媒：有効量、
を含有するものであることを特徴とする付加硬化型シリコーン樹脂組成物。
【請求項２】
前記（Ｃ）成分が、さらに一分子中に１個以上のケイ素原子結合Ｆｎ（Ｃ６Ｈ５−ｎ）基を有する（ただし、ｎは１以上の整数）ものであることを特徴とする請求項１に記載の付加硬化型シリコーン樹脂組成物。
【請求項３】
前記付加硬化型シリコーン樹脂組成物が、光学素子封止用のものであることを特徴とする請求項１又は請求項２に記載のシリコーン樹脂組成物。
【請求項４】
前記付加硬化型シリコーン樹脂組成物が、発光ダイオード封止用のものであることを特徴とする請求項１から請求項３のいずれか１項に記載のシリコーン樹脂組成物。
【請求項５】
請求項１から請求項４のいずれか１項に記載の付加硬化型シリコーン樹脂組成物の硬化物であることを特徴とするシリコーン樹脂硬化物。
【請求項６】
前記シリコーン樹脂硬化物は、硬化直後における、波長４００ｎｍの光透過率が、厚さ２ｍｍのシート状態で８５％以上であり、１８０℃環境下、１００時間暴露後の波長４００ｎｍの光透過率が７５％以上を有するものであることを特徴とする請求項５に記載のシリコーン樹脂硬化物。
【請求項７】
前記シリコーン樹脂硬化物は、１ｍｍ厚の硬化物において、水蒸気透過率が５０ｃｃ／ｍ２・ｄａｙ以下のものであることを特徴とする請求項５又は請求項６に記載のシリコーン樹脂硬化物。
【請求項８】
請求項５から請求項７のいずれか１項に記載のシリコーン樹脂硬化物で封止されたものであることを特徴とする光学素子。
【発明の詳細な説明】
【技術分野】
【０００１】
本発明は、光学素子封止材料、特に白色ＬＥＤ（発光ダイオード）用封止材料として有用なシリコーン樹脂硬化物を与える付加硬化型シリコーン樹脂組成物、該組成物の硬化物、及び該組成物の硬化物で封止された光学素子に関する。
【背景技術】
【０００２】
付加硬化型シリコーン組成物は、付加反応性炭素−炭素二重結合を含有するオルガノポリシロキサン及びケイ素に結合した水素原子を有する有機ケイ素化合物を含み、ヒドロシリル化反応によって硬化して硬化物を与える。このようにして得られた硬化物は耐熱性、耐寒性、電気絶縁性に優れ、また、透明であるため、ＬＥＤの封止材料などの各種光学用途に用いられている（特許文献１、特許文献２）。
【０００３】
しかしながら、一般的に付加硬化型シリコーン組成物からなる光学素子封止材料はガスバリア性が低いために、外部からの腐食性ガスの侵入により銀電極が変色してしまう欠点がある。その結果、ＬＥＤの輝度が低下してしまう場合がある。
【０００４】
そこで、多環式炭化水素骨格含有成分を含む付加硬化型シリコーン組成物を用いた光学素子封止材料が提案されている。このような組成物から得られる封止材料は高いガスバリア性を有するため、外部からの腐食性ガスの侵入を防ぎ、銀電極の変色を抑えることが可能である。しかしながら、このような組成物から得られる封止材料は、熱により変色しやすいという欠点があり、特に近年のＬＥＤ素子のハイパワー化に伴い、高温時の耐変色性に優れた材料が望まれている（特許文献３、４）。
【先行技術文献】
【特許文献】
【０００５】
【特許文献１】特開２００４−１８６１６８号公報
【特許文献２】特開２００４−１４３３６１号公報
【特許文献３】特開２００８−０６９２１０号公報
【特許文献４】特開２０１２−０４６６０４号公報
【発明の概要】
【発明が解決しようとする課題】
【０００６】
本発明は、上記事情に鑑みなされたもので、透明性に優れ、特に高いガスバリアを有し、かつ耐熱変色性に優れた硬化物を与える透明な付加硬化型シリコーン樹脂組成物を提供する。即ち、本発明は、光学素子封止用材料として有用なシリコーン樹脂硬化物を与える付加硬化型シリコーン樹脂組成物、該組成物の硬化物、及び該組成物の硬化物で封止された光学素子を提供することを目的とする。
【課題を解決するための手段】
【０００７】
上記課題を解決するために、本発明では、
（Ａ）一分子中に少なくとも２つ以上のアルケニル基、及び１個以上のケイ素原子結合Ｆｎ（Ｃ６Ｈ５−ｎ）基を有する直鎖状であるオルガノポリシロキサン０〜１００質量部（ただし、ｎは１以上の整数である。）、
（Ｂ）一分子中に少なくとも２つ以上のアルケニル基、及び１個以上のケイ素原子結合Ｆｎ（Ｃ６Ｈ５−ｎ）基を有する分岐状であるオルガノポリシロキサン０〜１００質量部（ただし、ｎは１以上の整数である。）、
（但し、前記（Ａ）成分及び前記（Ｂ）成分の合計は１００質量部である。）
（Ｃ）一分子中にケイ素原子結合水素原子を２個以上有する有機ケイ素化合物：前記（Ａ）、前記（Ｂ）成分の合計脂肪族不飽和基と（Ｃ）成分のＳｉＨ基とのモル比が０．２≦ＳｉＨ基／脂肪族不飽和基≦５．０となる量、
（Ｄ）白金族金属系触媒：有効量、
を含有するものであることを特徴とする付加硬化型シリコーン樹脂組成物を提供する。
【０００８】
このような本発明の付加硬化型シリコーン樹脂組成物は、高い透明性とガスバリア性に加え、高温時の耐熱変色性が優れた硬化物を与えることができるため、信頼性の高い光学素子封止材料を提供することができる。
【０００９】
またこのとき、前記（Ｃ）成分が、さらに一分子中に１個以上のケイ素原子結合Ｆｎ（Ｃ６Ｈ５−ｎ）基を有する（ただし、ｎは１以上の整数）ものであることが好ましい。
【００１０】
このように、（Ｃ）成分にケイ素原子結合Ｆｎ（Ｃ６Ｈ５−ｎ）基を導入すれば、さらなるガスバリア性と耐熱変色性の向上が可能となる。
【００１１】
また、前記付加硬化型シリコーン樹脂組成物が、光学素子封止用のものであることが好ましい。
【００１２】
本発明の付加硬化型シリコーン樹脂組成物は、光学素子封止用として特に好適に用いることができる。
【００１３】
また、前記付加硬化型シリコーン樹脂組成物が、発光ダイオード封止用のものであることが好ましい。
【００１４】
本発明の付加硬化型シリコーン樹脂組成物は、なかでも発光ダイオード封止用として特に好適に用いることができる。
【００１５】
また、本発明は、上記記載の付加硬化型シリコーン樹脂組成物の硬化物であることを特徴とするシリコーン樹脂硬化物を提供する。
【００１６】
このようなものであれば、高い透明性とガスバリア性に加え、高温時の耐熱変色性が優れたものとなる。
【００１７】
また、前記シリコーン樹脂硬化物は、硬化直後における、波長４００ｎｍの光透過率が、厚さ２ｍｍのシート状態で８５％以上であり、１８０℃環境下、１００時間暴露後の波長４００ｎｍの光透過率が７５％以上を有するものであることが好ましい。
【００１８】
このようなものであれば、光学素子に用いた際に、より確実に光の取り出し効率が高くなり、また、高温環境下でも光の取り出し効率が高くなるため、十分な明るさを容易に確保できる。
【００１９】
また、前記シリコーン樹脂硬化物は、１ｍｍ厚の硬化物において、水蒸気透過率が５０ｃｃ／ｍ２・ｄａｙ以下のものであることが好ましい。
【００２０】
このようなものであれば、光学素子に用いた際に、より確実にガスバリア性を有し、外部からの腐食性ガスの侵入による銀電極の変色をより確実に抑えることができる。
【００２１】
また、本発明は、上記記載のシリコーン樹脂硬化物で封止されたものであることを特徴とする光学素子を提供する。
【００２２】
このような光学素子であれば、高い透明性とガスバリア性に加え、高温時の耐熱変色性が優れた硬化物を用いているため、信頼性に極めて優れたものとなる。
【発明の効果】
【００２３】
本発明の付加硬化型シリコーン樹脂組成物は、高い透明性とガスバリア性に加え、高温時の耐熱変色性が優れた硬化物を与えることができるため、信頼性の高い光学素子封止材料を提供することができる。
【発明を実施するための形態】
【００２４】
以下、本発明について詳しく説明する。
【００２５】
上述のように、ガスバリア性を付与するために多環式炭化水素骨格含有成分を含む付加硬化型シリコーン組成物を用いた光学素子封止材料が提案されているが、このような組成物から得られる封止材料は、熱により変色しやすいという欠点があり、近年のＬＥＤ素子のハイパワー化に伴い、高温時の耐変色性に優れた材料が望まれていた。
【００２６】
本発明者らは、上記目的を達成するために鋭意検討を行った結果、本発明を完成させるに至った。即ち、本発明は、
（Ａ）一分子中に少なくとも２つ以上のアルケニル基、及び１個以上のケイ素原子結合Ｆｎ（Ｃ６Ｈ５−ｎ）基を有する直鎖状であるオルガノポリシロキサン０〜１００質量部（ただし、ｎは１以上の整数である。）、
（Ｂ）一分子中に少なくとも２つ以上のアルケニル基、及び１個以上のケイ素原子結合Ｆｎ（Ｃ６Ｈ５−ｎ）基を有する分岐状であるオルガノポリシロキサン０〜１００質量部（ただし、ｎは１以上の整数である。）、
（但し、前記（Ａ）成分及び前記（Ｂ）成分の合計は１００質量部である。）
（Ｃ）一分子中にケイ素原子結合水素原子を２個以上有する有機ケイ素化合物：前記（Ａ）、前記（Ｂ）成分の合計脂肪族不飽和基と（Ｃ）成分のＳｉＨ基とのモル比が０．２≦ＳｉＨ基／脂肪族不飽和基≦５．０となる量、
（Ｄ）白金族金属系触媒：有効量、
を含有するものであることを特徴とする付加硬化型シリコーン樹脂組成物である。
【００２７】
このような本発明の付加硬化型シリコーン樹脂組成物は、高い透明性とガスバリア性に加え、高温時の耐熱変色性が優れた硬化物を与えることができるため、信頼性の高い光学素子封止材料を提供することができる。
【００２８】
［付加硬化型シリコーン樹脂組成物］
本発明の付加硬化型シリコーン樹脂組成物は、下記（Ａ）〜（Ｄ）成分を含むものである。
【００２９】
＜（Ａ）成分＞
（Ａ）成分は一分子中に少なくとも２つ以上のアルケニル基、及び１個以上のケイ素原子結合Ｆｎ（Ｃ６Ｈ５−ｎ）基を有する直鎖状であるオルガノポリシロキサンである（ただし、ｎは１以上の整数である。）。
【００３０】
（Ａ）成分のオルガノポリシロキサンは、直鎖状の化合物であればよく、シロキサン単位（ＳｉＯ）が２個以上結合した直鎖状の化合物等があげられる。
（Ａ）成分において、アルケニル基としては、ビニル基、アリル基、エチニル基等の炭素数２〜１０、特に２〜６のアルケニル基が好ましく、なかでもビニル基が好ましい。
【００３１】
さらに、（Ａ）成分はケイ素原子結合Ｆｎ（Ｃ６Ｈ５−ｎ）基（ただし、ｎは１以上の整数である。）及びアルケニル基以外に炭素数１〜８の置換又は非置換の一価炭化水素基を含んでもよい。例としては、メチル基、エチル基、プロピル基、ブチル基等のアルキル基、シクロヘキシル基、シクロペンチル基等のシクロアルキル基、フェニル基、トリル基、キシリル基等のアリール基、ベンジル基、フェニルエチル基等のアラルキル基、クロロメチル基、クロロプロピル基、クロロシクロヘキシル基等のハロゲン化炭化水素基等が例示される。好ましくは、非置換の炭素数１〜６の一価炭化水素基であり、特に好ましいのはメチル基である。
【００３２】
（Ａ）成分の粘度は、２５℃において１０〜１，０００，０００ｍＰａ・ｓであることが好ましい。この範囲の粘度のものを使用すれば、本発明の組成物を用いて封止する際の作業性が良好となり、材料の沸点も十分高くなるため高温環境下における重量減少が発生しにくくなる。好ましくは１０〜５０，０００ｍＰａ・ｓのもの、更に好ましくは１０〜５，０００ｍＰａ・ｓのものである。
【００３３】
（Ａ）成分は、一種単独でも、二種以上を併用してもよい。
【００３４】
また、（Ａ）成分が有するケイ素原子結合Ｆｎ（Ｃ６Ｈ５−ｎ）基のｎは１以上５以下の整数であり、好ましくは１、２である。すなわち、Ｆ（Ｃ６Ｈ４）もしくはＦ２（Ｃ６Ｈ３）が好ましい。
【００３５】
＜（Ｂ）成分＞
（Ｂ）成分は、硬化物の透明性を維持したまま、補強性を得るための成分であり、一分子中に少なくとも２つ以上のアルケニル基、及び１個以上のケイ素原子結合Ｆｎ（Ｃ６Ｈ５−ｎ）基を有し、分岐構造を有するオルガノポリシロキサンである（ただし、ｎは１以上の整数である。）。
【００３６】
（Ｂ）成分が有するアルケニル基としては、（Ａ）成分で記載したものと同様のものが例示される。
【００３７】
（Ｂ）成分のオルガノポリシロキサンは、分岐構造を有するものである。（Ｂ）成分のオルガノポリシロキサンは、ＳｉＯ４／２単位及び、またはＲ１ＳｉＯ３／２単位からなる分岐構造、またはメチルビニルシロキシ単位、ジメチルシロキシ単位等のＲ１２ＳｉＯ２／２、ジメチルビニルシロキシ単位、トリメチルシロキシ単位等のＲ１３ＳｉＯ１／２単位を含んでもよい。ここで、Ｒ１は炭素数１〜８の置換又は非置換の一価炭化水素基であり、（Ａ）成分で記載したものと同様のものが含まれる。
【００３８】
また、このオルガノポリシロキサンは、単離の面から重量平均分子量が５００〜１００，０００の範囲であるものが好適である。
【００３９】
（Ｂ）成分は、一種単独で用いても、二種以上を併用してもよい。
【００４０】
また、（Ｂ）成分が有するケイ素原子結合Ｆｎ（Ｃ６Ｈ５−ｎ）基のｎは１以上５以下の整数であり、好ましくは１、２である。すなわち、Ｆ（Ｃ６Ｈ４）もしくはＦ２（Ｃ６Ｈ３）が好ましい。
【００４１】
上記（Ａ）は０〜８０質量部、（Ｂ）成分は２０〜１００部質量部の範囲であることが好ましい。但し、（Ａ）成分及び（Ｂ）成分の合計は１００質量部である。この範囲内であれば、硬化物において十分な硬度・強度が得られ、光学素子を封止した際に信頼性に優れたものとなる。
【００４２】
＜（Ｃ）成分＞
（Ｃ）成分は、一分子あたり少なくとも２個のＳｉＨ基（ケイ素原子結合水素原子）を有する有機ケイ素化合物である限り、該有機ケイ素化合物の分子構造に特に制限はなく、例えば、直鎖状、環状、分岐鎖状、三次元網状構造（樹脂状）等の、従来製造されている各種の有機ケイ素化合物を使用することができる。
【００４３】
（Ｃ）成分の有機ケイ素化合物が直鎖状構造又は分岐鎖状構造を有する場合、これらのＳｉＨ基は、分子鎖末端及び分子鎖非末端部分のどちらか一方にのみ位置していても、その両方に位置していてもよい。
【００４４】
（Ｃ）成分の有機ケイ素化合物の一分子中のケイ素原子の数（重合度）は、好ましくは２〜１，０００個、より好ましくは２〜２００個、更により好ましくは２〜１００個程度である。更に、（Ｃ）成分の有機ケイ素化合物は２５℃で液状であることが好ましく、回転粘度計により測定された２５℃における粘度は、好ましくは１〜１，０００ｍＰａ・ｓ、より好ましくは１０〜１００ｍＰａ・ｓ程度である。
【００４５】
（Ｃ）成分の有機ケイ素化合物としては、例えば、下記平均組成式（１）で示されるものを用いることができる。
Ｒ２ａＨｂＳｉＯ（４−ａ−ｂ）／２    ・・・（１）
（式中、Ｒ２は、互いに同一又は異種の、脂肪族不飽和基以外の置換又は非置換の、ケイ素原子結合一価炭化水素基であり、ａ及びｂは、０．７≦ａ≦２．１、０．００１≦ｂ≦１．０、かつ０．８≦ａ＋ｂ≦３．０、好ましくは１．０≦ａ≦２．０、０．０１≦ｂ≦１．０、かつ１．５≦ａ＋ｂ≦２．５を満足する正数である。）
【００４６】
脂肪族不飽和基以外の置換又は非置換の、ケイ素原子結合一価炭化水素基Ｒ２としては、上記（Ａ）、（Ｂ）成分で非置換又は置換の一価炭化水素基として具体的に例示したもののうち、炭素数１〜６のアルキル基又はハロアルキル基、及び炭素数６〜１０のアリール基等の置換又は非置換の基が挙げられる。Ｒ２は、好ましくは炭素数１〜６のアルキル基、又はハロアルキル基である。
【００４７】
また、上記平均組成式（１）で表されるオルガノハイドロジェンシロキサンは、式：Ｈ３ＳｉＯ１／２で示されるシロキサン単位、式：Ｒ２ＨＳｉＯで示されるシロキサン単位及び／又は式：Ｒ２２ＨＳｉＯ１／２で示されるシロキサン単位を含むものであってもよい。上記オルガノハイドロジェンシロキサンは、ＳｉＨ基を含まないモノオルガノシロキサン単位、ジオルガノシロキサン単位、トリオルガノシロキサン単位及び／又はＳｉＯ４／２単位を含んでいてもよい。上記式中のＲ２は前記の通りである。
【００４８】
（Ｃ）成分が一分子あたり少なくとも２個のＳｉＨ基を有するオルガノハイドロジェンポリシロキサンである場合、その具体例としては、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジフェニルシロキサン・メチルハイドロジェンシロキサン共重合体、分子鎖両末端トリメチルシロキシ基封鎖メチルフェニルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端トリメチルシロキシ基封鎖ジメチルシロキサン・メチルハイドロジェンシロキサン・ジフェニルシロキサン共重合体、分子鎖両末端ジメチルハイドロジェンシロキシ基封鎖メチルハイドロジェンポリシロキサン、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖ジメチルシロキサン・ジフェニルシロキサン共重合体、分子鎖両末端ジメチルハイドロジェンシロキシ基封鎖メチルフェニルポリシロキサン、分子鎖両末端ジメチルハイドロジェンシロキシ基封鎖ジフェニルポリシロキサン、分子鎖両末端ジメチルハイドロジェンシロキシ基封鎖ジフェニルシロキサン・メチルハイドロジェンシロキサン共重合体、これらの各例示化合物において、メチル基の一部又は全部がエチル基、プロピル基等の他のアルキル基で置換されたオルガノハイドロジェンポリシロキサン、式：Ｒ２３ＳｉＯ１／２で示されるシロキサン単位と式：Ｒ２２ＨＳｉＯ１／２で示されるシロキサン単位と式：ＳｉＯ４／２で示されるシロキサン単位とからなるオルガノシロキサン共重合体、式：Ｒ２２ＨＳｉＯ１／２で示されるシロキサン単位と式：ＳｉＯ４／２で示されるシロキサン単位とからなるオルガノシロキサン共重合体、式：Ｒ２ＨＳｉＯ２／２で示されるシロキサン単位と式：Ｒ２ＳｉＯ３／２で示されるシロキサン単位及び式：Ｈ３ＳｉＯ１／２で示されるシロキサン単位のどちらか一方又は両方とからなるオルガノシロキサン共重合体、及び、これらのオルガノポリシロキサンの２種以上からなる混合物が挙げられる。上記式中のＲ２は、前記と同様の意味を有する。
【００４９】
（Ｃ）成分の配合量は、（Ａ）、（Ｂ）成分中のアルケニル基に対する（Ｃ）成分中のＳｉＨ基のモル比が０．２≦ＳｉＨ基／脂肪族不飽和基≦５．０、好ましくは０．５≦ＳｉＨ基／脂肪族不飽和基≦２．０となる量である。
【００５０】
さらに、上述した（Ａ）、（Ｂ）成分中のケイ素原子結合Ｆｎ（Ｃ６Ｈ５−ｎ）で定義された置換基を（Ｃ）成分に導入することが、さらなるガスバリア性と耐熱変色性の向上が可能なことから好ましい。また、本発明に含まれるケイ素原子結合Ｆｎ（Ｃ６Ｈ５−ｎ）基として、合成面から特に好ましいのは、Ｆ（Ｃ６Ｈ４）もしくはＦ２（Ｃ６Ｈ３）である。
【００５１】
＜（Ｄ）成分＞
（Ｄ）成分は、（Ａ）、（Ｂ）成分と（Ｃ）成分とのヒドロシリル化付加反応を促進する、白金族金属系触媒である。
【００５２】
（Ｄ）成分の白金族金属系触媒としては、（Ａ）、（Ｂ）成分中のアルケニル基と（Ｃ）成分中のＳｉＨ基とのヒドロシリル化付加反応を促進するものであれば、いかなる触媒を使用してもよい。（Ｄ）成分は、一種単独で用いても二種以上を併用してもよい。（Ｄ）成分としては、例えば、白金、パラジウム、ロジウム等の白金族金属や、塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウム等の白金族金属化合物が挙げられるが、特に好ましくは白金化合物である。
【００５３】
（Ｄ）成分の配合量は、ヒドロシリル化触媒としての有効量でよく、好ましくは（Ａ）、（Ｂ）及び（Ｃ）成分の合計質量に対して白金族金属元素の質量換算で０．１〜１０００ｐｐｍの範囲であり、より好ましくは１〜５００ｐｐｍの範囲である。
【００５４】
＜その他の成分＞
本発明の付加硬化型シリコーン樹脂組成物には、上記（Ａ）〜（Ｄ）成分以外にも、その他の任意の成分を配合することができる。その具体例としては、以下のものが挙げられる。以下に挙げるその他の成分は、各々、一種単独で用いても二種以上を併用してもよい。
【００５５】
≪（Ａ）、（Ｂ）成分以外の脂肪族不飽和基含有化合物≫
本発明の付加硬化型シリコーン樹脂組成物には、（Ａ）、（Ｂ）成分以外にも、（Ｃ）成分と付加反応する脂肪族不飽和基含有化合物を配合してもよい。（Ａ）、（Ｂ）成分以外のこのような脂肪族不飽和基含有化合物としては、硬化物の形成に関与するものが好ましく、それ故、一分子あたり少なくとも２個の脂肪族不飽和基を有することが好ましい。（Ａ）、（Ｂ）成分以外のこのようなポリオルガノシロキサンの分子構造としては、例えば環状構造が挙げられる。
【００５６】
（Ａ）、（Ｂ）成分以外の脂肪族不飽和基含有化合物の具体例としては、ブタジエン、多官能性アルコールから誘導されたジアクリレート等のモノマー；ポリエチレン、ポリプロピレン又はスチレンと他のエチレン性不飽和化合物（例えば、アクリロニトリル又はブタジエン）とのコポリマー等のポリオレフィン；アクリル酸、メタクリル酸、又はマレイン酸のエステル等の官能性置換有機化合物から誘導されたオリゴマー又はポリマーが挙げられる。（Ａ）、（Ｂ）成分以外の脂肪族不飽和基含有化合物は室温で液体であっても固体であってもよい。
【００５７】
≪付加反応制御剤≫
ポットライフをより長く確保するために、付加反応制御剤を本発明の付加硬化型シリコーン樹脂組成物に配合することができる。付加反応制御剤は、上記（Ｄ）成分のヒドロシリル化触媒に対して硬化抑制効果を有する化合物であれば特に限定されず、従来から公知のものを用いることもできる。その具体例としては、トリフェニルホスフィン等のリン含有化合物；トリブチルアミン、テトラメチルエチレンジアミン、ベンゾトリアゾール等の窒素含有化合物；硫黄含有化合物；アセチレンアルコール類（例えば、１−エチニルシクロヘキサノール、３，５−ジメチル−１−ヘキシン−３−オール）等のアセチレン系化合物；アルケニル基を２個以上含む化合物；ハイドロパーオキシ化合物；マレイン酸誘導体等が挙げられる。
【００５８】
付加反応制御剤による硬化抑制効果の度合は、その付加反応制御剤の化学構造によって異なる。よって、使用する付加反応制御剤の各々について、その添加量を最適な量に調整することが好ましい。最適な量の付加反応制御剤を添加することにより、組成物は室温での長期貯蔵安定性及び付加硬化性により優れたものとなる。
【００５９】
≪上記以外のその他の成分≫
硬化物の着色、白濁、酸化劣化等の発生を抑えるために、２，６−ジ−ｔ−ブチル−４−メチルフェノール等の従来公知の酸化防止剤を本発明の付加硬化型シリコーン樹脂組成物に配合することができる。また、光劣化に対する抵抗性を付与するために、ヒンダードアミン系安定剤等の光安定剤を本発明の付加硬化型シリコーン樹脂組成物に配合することもできる。更に、強度を向上させるためにヒュームドシリカ等の無機質充填剤を本発明の付加硬化型シリコーン樹脂組成物に配合してもよいし、必要に応じて、染料、顔料、難燃剤等を配合してもよい。
【００６０】
［硬化物］
本発明の付加硬化型シリコーン樹脂組成物は、公知の硬化条件下で公知の硬化方法により硬化させることができる。具体的には、通常、室温〜２００℃、好ましくは８０〜１６０℃で加熱することにより、上記組成物を硬化させることができる。加熱時間は、５分〜５時間程度、特に５分〜３時間程度でよいが、ＬＥＤ封止用等精度が要求される場合は、硬化時間を長めにすることが好ましい。得られる硬化物の形態は特に制限されず、例えば、ゲル硬化物、エラストマー硬化物及び樹脂硬化物のいずれであってもよい。
【００６１】
このような本発明のシリコーン樹脂硬化物は、高い透明性とガスバリア性に加え、高温時の耐熱変色性が優れたものとなる。
【００６２】
また、本発明の付加硬化型シリコーン樹脂組成物を硬化して得られる硬化物は、通常の付加硬化型シリコーン組成物の硬化物と同様に耐寒性、電気絶縁性にも優れる。
【００６３】
［光学素子封止材］
上述のように、本発明の組成物を硬化して得られる硬化物として、例えば、エラストマー状、ゲル状、あるいは柔軟なゴム状から弾性を有する樹脂状まで得ることができる。
【００６４】
このような本発明の付加硬化型シリコーン樹脂組成物は、特に、硬化物の光透過率が高く、光学素子を封止した場合に光取出し効率にも優れることから、光学用途、なかでも光学素子封止材、発光ダイオード封止材として最適である。
【００６５】
光学素子封止材料として機能する上では、硬化直後の硬化物の波長４００ｎｍの光透過率が、好ましくは８５％以上（即ち、８５〜１００％）である。上記光透過率が８５％以上であると、硬化物を照明器具などの発光装置の光学素子封止材料として用いた場合に、光の取り出し効率が高くなり、十分な明るさを容易に確保できる。上記光透過率は、硬化物の製造初期のみならず加熱試験（硬化物を１８０℃にて１００時間放置することにより行われるもの）の後においても、７５％以上を維持していることが好ましい。
【００６６】
上記のように、本発明の透明付加硬化型シリコーン樹脂組成物から得られるシリコーン樹脂硬化物は、波長４００ｎｍの光の透過率が８５％以上であり、１８０℃、１００時間後の光透過率が７５％以上であることが好ましい。このようなものであれば、光学素子封止材料として十分な光透過率をより確実に得ることができ、また、高温環境下でも光の取り出し効率が高くなるため、十分な明るさを容易に確保できる。なお、本明細書においての光透過率は、分光光度計により測定された数値を意味する。
【００６７】
また、本発明のシリコーン樹脂硬化物は、１ｍｍ厚の硬化物の水蒸気透過率が、５０ｃｃ／ｍ２・ｄａｙ以下であることが好ましく、特に２０ｃｃ／ｍ２・ｄａｙ以下であることが好ましい。このようなものであれば、ガスバリア性を有し、外部からの腐食性ガスの侵入による銀電極の変色をより確実に抑えることができる。
【００６８】
［光学素子］
また本発明では、例えば、ＬＥＤ、半導体レーザー、フォトダイオード、フォトトランジスタ、太陽電池、ＣＣＤ等に、本発明の付加硬化型シリコーン樹脂組成物を封止材として塗布し、塗布された封止材を公知の硬化条件下で公知の硬化方法により、具体的には上記した通りに硬化させることによって封止された光学素子を提供する。このような光学素子であれば、高い透明性とガスバリア性に加え、高温時の耐熱変色性が優れた硬化物を与えることができる付加硬化型シリコーン樹脂組成物を用いているため、信頼性に優れたものとなる。また、本発明の硬化物により封止された半導体装置であれば、信頼性が優れる半導体装置とすることができる。
【実施例】
【００６９】
以下、合成例、実施例及び比較例を示し、本発明を具体的に説明するが、本発明はこれらに制限されるものではない。
なお、硬度はＪＩＳ−Ｋ６２４９に準じてタイプＡ硬度及びタイプＤ硬度を測定した。
また、光透過率は、組成物を厚さ２ｍｍのシート状に成形、硬化させたものについて、波長４００ｎｍの光に対する透過率を２５℃において分光光度計により測定した。
また、ガスバリア性（水蒸気透過率）の評価は、外径１００ｍｍΦ、厚さ１ｍｍの硬化物を作製し、システック・シリノイ社製水蒸気透過率装置（Ｌ８０−５０００型）を用い、４０℃にて測定を行った。水蒸気透過率の数値が低い方が、ガスバリア性が高いと評価される。
また、耐熱変色性の評価は、厚さ２ｍｍのシート状に成形、硬化させた硬化物を、１８０℃にて１００時間放置して加熱試験を行った。上記光透過率で得られた初期の光透過率と加熱試験後の光透過率との差を取ることで、耐熱変色性を評価した。光透過率の差が小さいほど耐熱変色性が高いと評価される。
【００７０】
また、下記の例において、直鎖状であるオルガノポリシロキサン又は分岐構造を有するオルガノポリシロキサンの平均組成を示す記号は以下の通りの単位を示す。
Ｍｖｉ      ：（ＣＨ２＝ＣＨ）（ＣＨ３）２ＳｉＯ１／２
Ｍ       ：（ＣＨ３）３ＳｉＯ１／２
ＭＨ        ：Ｈ（ＣＨ３）２ＳｉＯ１／２
Ｄ       ：（ＣＨ３）２ＳｉＯ２／２
ＤＨ        ：Ｈ（ＣＨ３）ＳｉＯ２／２
ＤＦ１      ：（Ｃ６Ｈ４Ｆ）２ＳｉＯ２／２
ＤＦ２      ：（Ｃ６Ｈ３Ｆ２）２ＳｉＯ２／２
Ｄ２Φ      ：（Ｃ６Ｈ５）２ＳｉＯ２／２
Ｑ       ：ＳｉＯ４／２
【００７１】
さらに、各直鎖状又は分岐構造を有するオルガノポリシロキサン、オルガノハイドロジェンポリシロキサンにおける上記単位のモル数は、各成分中に含有されるビニル基又はＳｉＨ基の平均モル数を示すものである。
【００７２】
［合成例１］
（Ａ−１）成分の調製
撹拌装置、冷却管、滴下ロートと温度計を備えた５００ｍｌの４つ口フラスコに、ジ（４−フルオロフェニル）ジメトキシシラン８０．０ｇ（０．２８モル）、１，３−ジビニルテトラメチルジシロキサン６３．９ｇ（０．３４モル）及びメタンスルホン酸１．８ｇを添加し、撹拌混合した。そこへ水１１．０ｇを滴下し、７０℃で５時間反応を行った。反応終了後、水洗により中和し、１００℃／８ｍｍＨｇ条件下で低沸点成分を除去することで反応生成物を得た。反応生成物をＮＭＲ、ＧＰＣ等により分析した結果、平均組成式はＭＶｉ２ＤＦ１１．３であった。
【００７３】
［合成例２］
（Ａ−２）成分の調製
合成例１のジ（４−フルオロフェニル）ジメトキシシランをジエトキシビス（３，５−ジフルオロフェニル）シラン：９６．３ｇ（０．２８モル）に変更することで、平均組成式均組成式ＭＶｉ２ＤＦ２１．３の反応生成物を得た。
【００７４】
［合成例３］
（Ｂ−１）成分の調製
撹拌装置、冷却管、滴下ロートと温度計を備えた５００ｍｌの４つ口フラスコに、メチルポリシリケート２０．０ｇ（０．０４２モル）、１，３−ジビニルテトラメチルジシロキサン７．４ｇ（０．０４モル）、ジ（４−フルオロフェニル）ジメトキシシラン４２．０ｇ（０．１５モル）、イソプロピルアルコール１０．０ｇ及びメタンスルホン酸０．８７ｇ入れ、撹拌混合した。そこへ水８．７ｇを滴下し、５時間撹拌することで加水分解反応を行った。そこへ５０％水酸化カリウム水溶液１．４ｇおよびキシレン８０ｇを加え、昇温して低沸点成分を留去し、１２０℃で５時間縮合反応を行った。中和剤としてメタンスルホン酸０．４ｇを添加し、１２０℃で中和反応を行った。冷却後、濾過をすることでレジンを得た。反応生成物をＮＭＲ、ＧＰＣ等により分析した結果、平均組成式はＭＶｉ２Ｑ４．２ＤＦ１３．８であった。
【００７５】
［合成例４］
（Ｂ−２）成分の調製
合成例３のジ（４−フルオロフェニル）ジメトキシシランをジエトキシビス（３，５−ジフルオロフェニル）シラン：５１．６ｇ（０．１５モル）に変更することで、平均組成式ＭＶｉ２．Ｑ４．２ＤＦ２３．８であるオルガノポリシロキサンを合成した。
【００７６】
［合成例５］
（Ｃ−１）成分の調製
撹拌装置、冷却管、滴下ロートと温度計を備えた５００ｍｌの４つ口フラスコに、水２０．２ｇ、濃塩酸３６．６ｇ、１，３−ジハイドロジェンテトラメチルジシロキサン１６１．０ｇ（１．２モル）を入れ、５〜１５℃へ冷却した。そこへジ（４−フルオロフェニル）ジメトキシシラン２８０．０ｇ（１．０モル）を滴下し、さらに常温で２時間撹拌、反応させた。反応物を水洗し中和した後、１００℃／８ｍｍＨｇにて低沸点成分を除去することで、反応生成物を得た。反応生成物はＮＭＲ、ＧＰＣにより分析した結果、平均組成式はＭＨ２ＤＦ１１．０であった。
【００７７】
［合成例６］
（Ｃ−２）成分の調製
合成例５のジ（４−フルオロフェニル）ジメトキシシラン２８０．０ｇ（１．０モル）をジエトキシビス（３，５−ジフルオロフェニル）シラン：３４４ｇ（１．０モル）へ変更することにより、平均組成物ＭＨ２ＤＦ２１．０の反応生成物を得た。
【００７８】
［合成例７］
（Ｃ−４）成分の調製
撹拌装置、冷却管、滴下ロートと温度計を備えた５００ｍｌの４つ口フラスコに、Ｍ２ＤＨ３８で表されるオルガノハイドロジェンポリシロキサン１２８．２ｇと、ヘキサメチルジシロキサン７２．５ｇ（０．４５モル）、ジ（４−フルオロフェニル）ジメトキシシラン２８０．０（１．０モル）を入れ、５〜１５℃へ冷却した。そこへ硫酸２４．０ｇを添加し、さらに水１９．３ｇを滴下した後に室温で５時間撹拌した。反応生成物を水洗により中和し、１００℃／１０ｍｍＨｇで低分子成分を除去することで反応生成物を得た。反応生成物はＧＰＣ、ＮＭＲより分析した結果、平均組成式ＭＨ２ＤＨ４ＤＦ１２であった。
【００７９】
［実施例１〜４、比較例１〜３］
以下に示される成分を、下記表１に示す配合量（単位：質量部）で配合し、実施例１〜４、比較例１〜３の各々の組成物を得た。
（Ａ−１）成分  合成例１で得られた反応生成物、
（Ａ−２）成分  合成例２で得られた反応生成物、
（Ａ−３）成分  平均分子式ＭＶｉ２Ｄ２Φ１．３で表されるオルガノポリシロキサン、
（Ａ−４）成分  ＭＶｉ２Ｄ２０５で表されるオルガノポリシロキサン、
（Ａ―５）成分  ＭＶｉ２Ｄ４３６で表されるオルガノポリシロキサン、
（Ｂ−１）成分  合成例３で得られた反応生成物、
（Ｂ−２）成分  合成例４で得られた反応生成物、
（Ｂ−３）成分  平均組成式ＭＶｉ２Ｑ４．２Ｄ２Φ３．８で表されるオルガノポリシロキサン、
（Ｂ−４）成分  Ｍ７．４ＭＶｉ１．３Ｑ１０で表されるオルガノポリシロキサン、
（Ｃ−１）成分  合成例５で得られた反応生成物、
（Ｃ−２）成分  合成例６で得られた反応生成物、
（Ｃ−３）成分  平均分子式ＭＨ２Ｄ２Φ１．０で表されるオルガノポリシロキサン、
（Ｃ−４）成分  合成例７で得られた反応生成物、
（Ｃ−５）成分  平均分子式Ｍ２ＤＨ８で表されるオルガノポリシロキサン、
（Ｃ−６）成分  下記式（ｉ）で表されるオルガノポリシロキサン、
【化１】
2020128456.tif 000002
（Ｄ）成分  白金−ジビニルテトラメチルジシロキサン錯体トルエン溶液（白金原子を１質量％含有するもの）及び、
（Ｅ）成分  １−エチニル−１−シクロヘキサノール（付加反応制御剤）
【００８０】
［実施例１］
（Ｂ）成分として合成例３で得られた（Ｂ−１）成分を１００質量部、（Ｃ）成分として合成例５で得られた（Ｃ−１）成分を２７．０質量部、均一に混合した（なお、上記組成物中のＳｉＨと炭素−炭素二重結合とのモル比は１．０である。）。さらに、（Ｄ）成分を０．０５質量部、（Ｅ）成分を０．０２質量部加えて混合して組成物を得た。
【００８１】
［実施例２］
（Ａ）成分として合成例１で得られた（Ａ−１）成分を２０質量部、（Ｂ）成分として合成例３で得られた（Ｂ−１）成分を８０質量部、（Ｃ）成分として合成例５で得られた（Ｃ−１）成分を３７．９質量部、均一に混合した（なお、上記組成物中のＳｉＨと炭素−炭素二重結合とのモル比は１．０である。）。さらに、（Ｄ）成分を０．０５質量部、（Ｅ）成分を０．０２質量部加えて混合して組成物を得た。
【００８２】
［実施例３］
（Ａ）成分として合成例２で得られた（Ａ−２）成分を２０質量部、（Ｂ）成分として合成例４で得られた（Ｂ−２）成分を８０質量部、（Ｃ）成分として合成例６で得られた（Ｃ−２）成分を２７．３質量部、均一に混合した（なお、上記組成物中のＳｉＨと炭素−炭素二重結合とのモル比は０．７４である。）。さらに、（Ｄ）成分を０．０５質量部、（Ｅ）成分を０．０２質量部加えて混合して組成物を得た。
【００８３】
［実施例４］
（Ａ）成分として合成例１で得られた（Ａ−１）成分を２０質量部、（Ｂ）成分として合成例３で得られた（Ｂ−１）成分を８０質量部、（Ｃ）成分として合成例７で得られた（Ｃ−４）成分を３５．３質量部、均一に混合した（なお、上記組成物中のＳｉＨと炭素−炭素二重結合とのモル比は１．２である。）。さらに、（Ｄ）成分を０．０５質量部、（Ｅ）成分を０．０２質量部加えて混合して組成物を得た。
【００８４】
［比較例１］
平均組成式ＭＶｉ２Ｑ４．２Ｄ２Φ３．８で表される（Ｂ−３）成分を１００質量部、平均分子式ＭＨ２Ｄ２Φ１．０で表される（Ｃ−３）成分を２８．６質量部、均一に混合した（なお、上記組成物中のＳｉＨと炭素−炭素二重結合とのモル比は１．０である。）。さらに、（Ｄ）成分を０．０５質量部、（Ｅ）成分を０．０２質量部加えて混合して組成物を得た。
【００８５】
［比較例２］
平均分子式ＭＶｉ２Ｄ２Φ１．３で表される（Ａ−３）成分を２０質量部、平均組成式ＭＶｉ２Ｑ４．２Ｄ２Φ３．８で表される（Ｂ−３）成分を８０質量部、平均分子式ＭＨ２Ｄ２Φ１．０で表される（Ｃ−３）成分を３８．９質量部、均一に混合した（なお、上記組成物中のＳｉＨと炭素−炭素二重結合とのモル比は１．０である。）。さらに、（Ｄ）成分を０．０５質量部、（Ｅ）成分を０．０２質量部加えて混合して組成物を得た。
【００８６】
［比較例３］
ＭＶｉ２Ｄ２０５で表される（Ａ−４）成分を１０質量部、ＭＶｉ２Ｄ４３６で表される（Ａ―５）成分を５０質量部、Ｍ７．４ＭＶｉ１．３Ｑ１０で表される（Ｂ−４）成分を５０質量部、平均分子式Ｍ２ＤＨ８で表される（Ｃ−５）成分を５．０質量部、上記式（ｉ）で表される（Ｃ−６）成分を１．０質量部、均一に混合した（なお、上記組成物中のＳｉＨと炭素−炭素二重結合とのモル比は１．３である。）。さらに、（Ｄ）成分を０．０５質量部、（Ｅ）成分を０．０２質量部加えて混合して組成物を得た。
【００８７】
【表１】
2020128456.tif 000003
【００８８】
次に、各実施例および比較例で得られた組成物について、下記の手法に従って硬化物を作製し（それぞれＨ１〜Ｈ４、Ｈ５〜Ｈ７）、性能評価を実施した。硬化条件として、１５０℃で２時間加熱硬化を行った。得られた硬化物の特性を表２に示す。
【００８９】
【表２】
2020128456.tif 000004
【００９０】
表２に示されるように、本発明の付加硬化型シリコーン樹脂組成物は、該組成物の硬化物の透明性が高く、水蒸気バリア性に優れ、加熱試験後の光透過率も高いことが確認された。また、表２に示されるように、実施例１−４において、さまざまな硬さの硬化物が得られた。
【００９１】
一方、比較例１及び２では水蒸気バリア性に優れるものの、加熱試験後の光透過率が大きく低下し、信頼性に劣ることがわかる。また、比較例３では加熱試験後の光透過性は高いものの、水蒸気バリア性に劣っていた。
【００９２】
以上のことから、本発明の付加硬化型シリコーン樹脂組成物は、一般的なフェニル基を有するシリコーン組成物と同等の水蒸気バリア性を有するにも関わらず、透明性が高く、加熱試験後の光透過率変化も少ない（耐熱変色性に優れた）硬化物を与えることが明らかとなった。
【００９３】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。